(57)【要約】本発明は、電気機器から、アース電流をそらすためのデバイスに関するものであり、より具体的には、風力タービンにおけるものである。電気機器のロータに設置されるアースリングと摺接部材を備え、それは、アースされ、アースリングと接する。摺接部材は、見かけ密度が1.1から1.4 g/cm3の間であるカーボンブラシを備え、さらに、銀の金属を含むカーボンブラシを備え、銀含有量は1から8％である
2016525329.tif 000002
【特許請求の範囲】
【請求項１】
特に風タービンで用いられる、電気機器からグラウンドノイズ電流を放電するためのデバイスであって、
前記デバイスは、
前記電気機器のロータ上に配置される接地リングと、
地面に接続され且つ前記接地リングに接する摺接部材を有し、
前記摺接部材（16）は、嵩密度が1.1から1.4 g/cm3のカーボンブラシを備え、
前記カーボンブラシは、銀の金属含有物（18）を有し、
前記銀の割合は、1と8%の間である、という特徴を有するデバイス。
【請求項２】
前記嵩密度が1.15から1.30 g/cm3である、請求項1に記載のデバイス。
【請求項３】
前記嵩密度が1.2 から1.28 g/cm3である、請求項1に記載のデバイス。
【請求項４】
前記銀の割合が、2から5%である、請求項1に記載のデバイス。
【請求項５】
摺接部材（16）用の金属含有物を含むカーボンブラシ（18）であって、
前記摺接部材は、風力発電プラントの電気機器の接地リング（12）に接することができ、
嵩密度が1.1から1.4 g/cm3、好ましくは1.15から1.30 g/cm3、特に、1.2から1.28g/cm3であり、
銀の割合は、1と8%の間である、という特徴を有する、カーボンブラシ。
【発明の詳細な説明】
【技術分野】
【０００１】
本発明は、主に風力タービンにおいて、電気機器からグラウンドノイズ電流を放電するためのデバイスに関するものであり、上記でデバイスは、電気機器のロータ上に配置された接地リング及び摺接部材を有しており、摺接部材は地面と接続され、接地リングと接する。
【０００２】
本技術分野において、一般的なタイプのデバイスは知られている。シャフト電圧は、グリッド操業時の大規模な電気機器及びコンバータ操作時の電気機器において生成される。一旦、これらのシャフト電圧が、約4V（ピーク電圧）の範囲内にある特定の閾値を超えた場合、軸受における厚さ数μmの流体である絶縁油膜に絶縁破壊が生じる。この絶縁破壊は、稼働中、滑走表面にダメージを与え、電食を引き起こし、それにより静圧軸受の寿命を縮める。
【０００３】
コンバータ機器において、シャフト電圧は、いわゆるコモンモード電圧によっても引き起こされる。三相系とは対照的に、インバータ出力における三相の電圧ベクトルは、常にゼロに相殺する訳ではない。この技術に関連する残留電圧は、コモンモード電圧等と呼ばれている。配線インダクタンス及びマシン静電容量で構成される共振回路の手法によって、コモンモード電圧のパルスは、強く減衰した電気的振動の形態で、シャフト電圧を誘起する。これらの振動の周波数は30と50kHzの範囲にあり、個々の電圧ピークの反復周波数は、2と3kHzの範囲にあるコンバータのスイッチング周波数に対応する。
【０００４】
ロータ供給型風力発電の非同期発電機では、コンバータは、スリップリングを介してロータに直接接続される。
軸受の電流を放電するために、つまり、軸受を通って導電しないように、いわゆるシャフトの接地は、DE102010039065A1に開示されている。ここで、接地リングは、シャフト上に配置され、それは、地面と接続される摺接部材と接触する。摺接部材は、本技術分野で公知であるように、金属黒鉛ブラシ又は層状金属−黒鉛／天然黒鉛ブラシによって形成される。
【０００５】
金属黒鉛ブラシ又は層状金属−黒鉛／天然黒鉛ブラシが使用される場合、グラウンドノイズ電流を放電するためのデバイスが、比較的急速に摩耗を呈することは明白である。焦げ及び金属堆積物と同様に汚斑は、接地リングと接触トラックに定期的に生じる。マイクロアークは、接地リングと摺接部材の間に生じ、接地リングの腐食を引き起こす。接地リングとそれと接触する摺接部材に付随して生じる機械的摩耗は、接触先の両端の電圧降下の増大を引き起こす。その結果、グラウンドノイズ電流が、グラウンドノイズ電流放電用のデバイスを介して放電されず、代わりに軸受を通り、そこで、原理上防止可能であるはずの摩耗を被るリスクがある。
【０００６】
したがって、本発明は、グラウンドノイズ電流を放電するための一般的なタイプのデバイスであって、簡単な構成及び耐摩耗性において際立っており、さらに安全に高周波電流を放電できるデバイスを提供することを目的する。
【０００７】
本発明によれば、その目的は、請求項1に示される特徴を有するデバイスを実現することである。摺接部材は、1.1から1.4 g/cm3の嵩密度を有するカーボンブラシを備えている。さらに、カーボンブラシは、銀の金属含有物を有し、銀の割合は、1と8%の間である。ブラシは、さらに高い弾性を示すことができる。この低い嵩密度を有することで、従来の金属黒鉛ブラシに比べて、金属含有物を含むカーボンは、摺接部材と接地リングとの間での、良好な電気的及び機械的接触を確実にし、全負荷範囲にわたって非常に一定の摩擦係数を有する高い長期安定性を伴う。摩擦係数は、例えば、0.15と0.20の間の範囲である。摩擦係数は、異なる動作及び環境の状況においても、一定である。
【０００８】
接地リングの摩耗は、つまり、摺接部材と接するようになっている接触経路は、最小限まで減らされる。
銀の添加により、動作条件及び環境条件が異なるものに対しても、均一で低い電圧降下が実現される。本発明にかかる嵩密度である、金属含有物を含むカーボンは、また、前述の効果を示す。本発明の、密度が低く均一であり摩擦係数が高い黒鉛とマトリックス中での含有量が低い銀との組合せにおいて、少量の銀は電圧ピークを大幅に低減しつつも密度に対する影響はほんのわずかであるため、黒鉛材料の弾性及び摩擦係数は保たれる。高周波電流は、それゆえ、シャフトから安全に放電することができる。軸受は、このように安全に保護されたので、長く安定した寿命を有する。
【０００９】
全般的に、摺接部材及び／又は接地リングを監視又は交換するための保守間隔を、大幅に広げられる。頻繁にアクセス（例えば、沖合での用途など）することが困難であるがゆえに、特に、風力タービンのロータ供給型非同期発電機を用いた場合、明確な経済的利点が成し遂げられる。
【００１０】
本発明の好ましい実施形態では、金属含有物を含むカーボンブラシの嵩密度は、1.15と1.30 g/cm3の間であり、特に1.2と1.28 g/cm3の間である。これにより、上述の利点を有する、非常に一定の摩擦係数が、この密度で実現できることが明らかになった。
【００１１】
本目的は、さらに、請求項7に記載されている特徴を有する金属含有物を含むカーボンブラシを実現することである。摺接部材用の金属含有物を含むカーボンブラシは、風力タービン内の電気機器の接地リングと接触するものであり、嵩密度が1から1.4 g/cm3、好ましくは1.15から1.30 g/cm3、特に、1.2から1.28 g/cm3であるため、風力タービン内のグラウンドノイズ電流を放電するための既存のデバイスに、本発明にかかる金属含有物を含むカーボンブラシを有利に備えることができる。したがって、電気機器の軸受の安定した寿命は著しく増大する。保守間隔及びそれに関連する仕組みづくりは大幅に低減できる。
【００１２】
本発明の別の好ましい実施形態は、従属請求項に記載されている他の特徴に基づいている。
本発明は、グラウンドノイズ電流を放電するためのデバイスを概略的に示す添付図面を参照して、例示的な実施形態において、より詳細に説明されている。
【図面の簡単な説明】
【００１３】
【図１】図1は、グラウンドノイズ電流を放電するためのデバイスを示し、概して、10で示される。デバイス10は、接地リング12を含み、それは、シャフト14に装着される。シャフト14は、電気機器のロータの一部であり、特に、風力タービン用のロータ供給型非同期発電機の一部である。ロータ供給型非同期発電機の設計及び動作は、一般的に知られているため、詳細な説明は、本発明を開示する文脈への記載は省略する。
【００１４】
金属含有物を含むカーボンブラシ18を有する摺接部材16は、接地リング12と関連する。金属含有物を含むカーボンブラシ18は、示されているライン20を介してアース電位と接続される。金属含有物を含むカーボンブラシ18は、接地リング12と接する。このような構成は、当技術分野で知られている。
【００１５】
本発明によれば、金属含有物を含むカーボンブラシ18は、1.2から1.28 g/cm3の嵩密度を有する。また、金属黒鉛ブラシ18は、2.5と5％の間の割合で銀が含浸される。
低密度と銀の割合により、一定の摩擦係数が得られるだけでなく、低い電圧降下（例えば、金属含有物を含むカーボンブラシ18と接地リング12との間にある低い接触抵抗）は成し遂げられる。
【００１６】
銀の含浸を達成するために、銀溶液を、嵩密度が低い金属含有物を含むカーボンブラシ18に入れて、その後、銀は化学的―熱的プロセスによって沈殿する。銀は、ここでは溶けていない。銀の割合は、金属含有物を含むカーボンブラシ18の導電性に対してそれほど重大な役割を果たさない。金属黒鉛ブラシ18における5％の銀の割合により、デバイス10の電圧降下を50％程下げる。また、2.5％の銀の割合では、銀が含浸されていない金属含有物を含むカーボンブラシに比べて、デバイス10の電圧降下を25％程下げる。
【００１７】
銀の含浸は、このように、本発明によって既に提供されている金属含有物18を含むカーボンブラシの低い嵩密度に加えて、さらなる利点を提供する。
特に、高いパルス電流の強度が成し遂げられ、本例示において、オープン回路で0 A/cm2であり、負荷下で20 A/cm2である。低い密度のため、金属含有物18を含むカーボンブラシは高い弾性を有し、一定の摩擦係数となる。低い密度は、例えば、低いアッシュ含量（例：用いられている金属含有物を含むカーボンブラシで0.8％）によって達成される。
【００１８】
要約すると、ブラシ材料の中にある低い銀含有量での組合せで、安定した摩擦係数と低い電圧降下は、密度の低い、金属含有物を含むカーボンブラシ18用の高い弾性を示すブラシ材料の結果として成されるものと表することができる。これは、グラウンドノイズ電流を放電するためのデバイスにおいて、金属含有物を含むカーボンブラシ18の摩耗と接地リング12の摩耗が減少することにより、保守運転動作を減らす運用が可能となる。
参照番号のリスト
10：デバイス
12：接地リング
14：シャフト
16：摺接部材
18：金属含有物を含むカーボンブラシ
20：ライン
【図１】
2016525329.tif 000003
【国際調査報告】
2016525329.tif 000004
2016525329.tif 000005
2016525329.tif 000006
2016525329.tif 000007